(57)【要約】【課題】ガラス繊維製ネットによりタイルをユニット化する際に、タイル裏面とネットとを接着するために使用されるタイルユニット用糊であって、タイルとガラス繊維製ネットとの接着性及びその耐水性に優れ、高温高湿環境下におけるベタツキの問題もない水系のタイルユニット用糊を提供する。【解決手段】変性酢酸ビニルを主成分とするタイルユニット用糊。変性により導入された官能基により、タイルとガラス繊維製ネットとの接着性に優れ、架橋剤の添加を要することなく、良好な接着性の耐水、耐久性を示す。高温高湿環境下においても接着性が十分に維持される上に、ベタツキもないため、重ね合わせたタイルユニット同士の結着の問題もない。水系であるため、従来の酢酸ビニル系糊材と同様、取り扱い性にも優れる。【選択図】図１
2006045470.tif 000002
【特許請求の範囲】
【請求項１】
ガラス繊維製ネットによりタイルをユニット化する際に、タイル裏面とネットとを接着するために使用されるタイルユニット用糊において、変性酢酸ビニルを主成分とすることを特徴とするタイルユニット用糊。
【請求項２】
請求項１において、該変性酢酸ビニルがイソシアネート変性酢酸ビニルであることを特徴とするタイルユニット用糊。
【請求項３】
請求項１において、該変性酢酸ビニルがエポキシ変性酢酸ビニルであることを特徴とするタイルユニット用糊。
【請求項４】
請求項１において、該変性酢酸ビニルがアクリル変性酢酸ビニルであることを特徴とするタイルユニット用糊。
【発明の詳細な説明】
【技術分野】
【０００１】
本発明は、ガラス繊維製ネットによりタイルをユニット化する際に、タイル裏面とネットとを接着するために使用されるタイルユニット用糊に係り、特に、従来の酢酸ビニル系糊と同様に良好な取り扱い性で使用することができる水系タイルユニット用糊であって、タイル−ガラス繊維製ネット間の接着性、及び耐水性に優れたタイルユニット用糊に関する。
【背景技術】
【０００２】
図１の如く、複数枚のタイル１が整列配置され、且つ各タイル１の裏面にネット２を接着してタイル１を一体化させてなるタイルユニット３は周知である。図２（ａ）はネット２の一例を示す平面図、図２（ｂ）は同（ａ）のＢ−Ｂ線断面図、図２（ｃ）は糸状材料の断面の拡大図である。このネット２は、ガラス繊維ロービング等の糸状材料２ａ，２ｂ，２ｃを編組し、相互に結着したものである。糸状材料２ａは経糸であり、糸状材料２ｂ，２ｃは該経糸２ａに斜交する緯糸である。この緯糸２ｂ，２ｃがＸ字状に交叉しているため、ネット２は縦方向及び横方向にも伸びがきわめて小さいものとなっている。
【０００３】
このようなネット２は、各糸状材料２ａ，２ｂ，２ｃをネット状に配置してバインダーで互いに結着させることにより製造されている。このため、図２（ｃ）の通り糸状材料は若干偏平状となっている。ただし、糸状材料の断面形状はこれに限定されるものではなく、真円状、楕円状、三角形、方形、多角形、星形などその他の形状であってもよい。
【０００４】
タイルユニット３は、このようなネット２に接着剤としての糊液を付着させ、整列配置された複数枚のタイル１の裏面に重ね合わせ、その後乾燥させることにより、製造される。
【０００５】
ネットを構成する糸状材料の材質としては、耐候性に優れ、伸縮の問題がないことから、ガラス繊維が好適である。また、タイルとネットとを接着する糊材としては、コスト及び作業環境の面から、溶剤系のものよりも水系のものを用いることが好ましい。
【０００６】
従来、タイルのユニット化にあたり、タイルとネットとの接着に用いるための水系の糊として、特開２０００−９６８０２号公報に酢酸ビニル系のものが記載されている。また、特許第２５１７２８３号公報には、エチレン−酢酸ビニル系のものが記載されている。
【特許文献１】特開２０００−９６８０２号公報
【特許文献２】特許第２５１７２８３号公報
【発明の開示】
【発明が解決しようとする課題】
【０００７】
タイルユニット用糊としては、前述の如く、水系の糊材が好適であるが、取り扱い性や製品保管時の環境等を考慮した場合、更に、次のような特性が要求される。  
(1)  タイルとネットとの相互の接着性に優れ、タイルユニットに振動等の外力が加えられても、タイルの剥離の問題がないこと。  
(2)  耐水性に優れ、水は漏れても接着性が低下しないこと。  
(3)  高温、高湿環境下でタイルユニットを保管した場合においても、接着性を十分に維持し、また、ベタツキがなく、複数枚のタイルユニットを積み重ねた状態において、タイルユニット同士を結着させることがないこと。
【０００８】
しかしながら、従来の酢酸ビニル系又はエチレン−酢酸ビニル系の糊材は耐水性に劣り、水漏れした場合にはネットからタイルが剥落し易いという欠点がある。エチレン−酢酸ビニル系の糊材に、架橋剤を添加することにより耐水性を改善することはできるが、この場合には、糊材が２液型となり可使時間が問題となり、しかも、高温高湿環境下におけるベタツキの問題も発生する。
【０００９】
一方で、前述の如く、ネット素材としては、耐候性に優れ、伸縮の問題がないことから、ガラス繊維が好適であるが、ガラス繊維は撥水性であるため、ガラス繊維製ネットに対しては、従来の水系の糊材では十分な接着性及びその耐水性が得られない。
【００１０】
本発明は上記従来の問題点を解決し、タイルとガラス繊維製ネットとの接着性及びその耐水性に優れ、高温高湿環境下におけるベタツキの問題もない水系のタイルユニット用糊を提供することを目的とする。
【課題を解決するための手段】
【００１１】
本発明のタイルユニット用糊は、ガラス繊維製ネットによりタイルをユニット化する際に、タイル裏面とネットとを接着するために使用されるタイルユニット用糊において、変性酢酸ビニルを主成分とすることを特徴とする。
【００１２】
なお、本発明において、「変性酢酸ビニルを主成分とする」とは、糊を構成するポリマーのモノマー単位の主成分が変性酢酸ビニルであり、このポリマーを構成する全モノマー単位の５０モル％以上が変性酢酸ビニルであることを指す。以下において、この変性酢酸ビニルを主成分とする本発明のタイルユニット用糊を、「変性酢酸ビニル系糊」と称す場合がある。
【００１３】
本発明において、変性酢酸ビニル系糊としては、好ましくは、イソシアネート変性酢酸ビニル系糊、エポキシ変性酢酸ビニル系糊、アクリル変性酢酸ビニル系糊が挙げられる。
【発明の効果】
【００１４】
変性酢酸ビニルを主成分とする本発明のタイルユニット用糊は、その変性により導入された官能基により、タイルとガラス繊維製ネットとの接着性に優れ、また、架橋剤の添加を要することなく、良好な接着性の耐水、耐久性を示す。また、高温高湿環境下においても接着性が十分に維持される上に、ベタツキもないため、重ね合わせたタイルユニット同士の結着の問題もない。
【００１５】
このため、本発明のタイルユニット用糊を用いたタイルユニットであれば、取り扱い時に振動等の外力を受けても、また、降雨等により施工前に水漏れしても、タイルの剥れ落ちの問題はない。更に、保管時に複数枚のタイルユニットが重ね合わされた状態で高温高湿環境下に長時間晒されても、タイルユニット同士が結着することはなく、容易に取り出すことができ、また、タイルの剥離の問題もない。
【００１６】
なお、本発明のタイルユニット用糊は水系であるため、従来の酢酸ビニル系糊材と同様、取り扱い性にも優れる。
【発明を実施するための最良の形態】
【００１７】
以下に本発明のタイルユニット用糊である変性酢酸ビニル系糊の実施の形態を詳細に説明する。
【００１８】
本発明の変性酢酸ビニル系糊は、変性酢酸ビニルを主成分として５０モル％以上、好ましくは７０モル％以上を含むポリマー又はコポリマーを接着成分とするものであり、この変性酢酸ビニルとしては、特に、イソシアネート変性酢酸ビニル、エポキシ変性酢酸ビニル、又はアクリル変性酢酸ビニルが好ましい。
【００１９】
本発明の変性酢酸ビニル系糊は、従来の糊材と同様、これをガラス繊維製ネットに付着させてタイルのユニット化に用いることができる。
【００２０】
なお、本発明の変性酢酸ビニル系糊が適用されるガラス繊維製ネットとしては、図２に示す如く、ガラス繊維ロービングの糸状材料２ａ，２ｂ，２ｃを編組し、相互に結着し、経糸２ａに対して緯糸２ｂ，２ｃが斜交するものが、縦方向及び横方向の伸びが極めて小さく、保形性に優れる点において好ましい。
【００２１】
このガラス繊維製ネットは、変性酢酸ビニル系糊の付着性、タイルに対する接着性、保形性の面から、開口率（ネットの厚さ方向の投影面積における糸条以外の空孔部分の占める面積割合）が８５％以上であることが好ましい。
【実施例】
【００２２】
以下に実施例及び比較例を挙げて本発明をより具体的に説明する。
【００２３】
実施例１〜３、比較例１〜９
表１に示すタイルユニット用糊を用い、以下の手順でタイル裏面に図２に示す形状のガラス繊維製ネットを接着してタイルユニットサンプル（１タイルユニット当たりタイル１４枚）を製造した。  
(1)  タイル裏面を上にして張り型にタイルを並べる。  
(2)  ネット片面に糊をつけ、編目間に張った膜をエアーで吹き飛ばす。  
(3)  タイルに糊の着いたネットを乗せ、タイルを反転させて圧着する。  
(4)  ８０℃乾燥炉にて５〜１０分乾燥させる。
【００２４】
得られたタイルユニットサンプルについて、以下の試験を行い、結果を表１に示した。
【００２５】
試験Ｉ：タイルユニットの一辺の両端を挟んで、常温の清水中に約３時間タイル面を鉛直方向としてたれ下げる。その後、静かに引き下げて裏ネットからタイルが剥がれ落ちないかを確認する（ＪＩＳ  Ａ  ５２０９準拠）。
【００２６】
タイルが剥がれ落ちないものを○とし、タイルが剥がれ落ちたものを×として剥がれ落ちた枚数をカッコ内に記載した。なお、△は、タイルの剥落はなかったが、接着強度が殆どなく、軽く触れるだけでタイルが脱落するものである。
【００２７】
試験II：タイルユニットの一辺の両端を持ってタイルユニットの先端部で最大加速度３Ｇ程度が生じるように振り、裏ネットからタイルが剥がれ落ちないかを確認した。
【００２８】
タイルが剥がれ落ちず、さらに端部の浮きもおきなかったものを◎とし、タイルが剥がれ落ちないものを○とし、タイルが剥がれ落ちたものを×とした。
【００２９】
試験III：４０℃，ＲＨ９５％の環境試験室内にタイルユニットを複数枚積層して放置し、タイルユニット同士の結着、タイルの剥離等がないことを確認した。
【００３０】
−は試験を行っていないものを示し、○はタイルが剥離せず、またタイルユニット同士の結着がなく、容易に剥がせる程度のものを示す。△はタイルの剥離はないが、ベタツキによりタイルユニット同士が結着したものである。
【００３１】
【表１】
2006045470.tif 000003
【００３２】
また、上記試験Ｉにおいてタイルの剥落のなかったものについて、更に、水中浸漬時間を延長して耐水性を調べ、結果を表２に示した。
【００３３】
【表２】
2006045470.tif 000004
【００３４】
表１，２より、変性酢酸ビニル系糊、特にイソシアネート変性酢酸ビニル系糊であれば、良好な接着性、及びその耐水性、耐高温高湿環境性が得られ、ベタツキの問題もないことが分かる。
【図面の簡単な説明】
【００３５】
【図１】一般的なタイルユニットを示す斜視図である。
【図２】（ａ）図はネットの構成を示す平面図、（ｂ）図は（ａ）図のＢ−Ｂ線断面図、（ｃ）図は糸状材料の断面図である。
【符号の説明】
【００３６】
１  タイル
２  ネット
２ａ，２ｂ，２ｃ  糸状材料
３  タイルユニット
【図１】
2006045470.tif 000005
【図２】
2006045470.tif 000006